FR 3069767 A1 20190208 FR 1757403 A 20170802 "RIDEAU ANTIBRUIT COMPOSITE" [0001] L'invention s'inscrit dans le domaine des dispositifs antibruit composites, de tels dispositifs comprenant une pluralité de couches assemblées entre-elles et permettant notamment d'isoler phoniquement une pièce. [0002] L'invention porte plus particulièrement sur un rideau antibruit composite souple et adapté pour être suspendu devant une ouverture pouvant être fermée par une porte ou une fenêtre, ou bien pour séparer deux espaces, ou encore pour être suspendu devant un mur ou une vitrine. [0003] II est connu de tels rideaux antibruit composites souples, notamment des rideaux acoustiques, qui comportent une pluralité de couches textiles assemblées entre-elles généralement à l'aide d'une ou plusieurs coutures. Chaque couche textile de ce rideau est composée d'un matériau très dense et très épais, par exemple du molleton de coton lourd d'une masse surfacique, ou grammage, supérieure à 300 g/m2. [0004] Cependant, pour présenter un indice d'affaiblissement pondéré Rw satisfaisant, c'est-à-dire au moins égal à 7 décibels, le rideau acoustique doit comporter un nombre important de couches afin que se produise un effet de masse affaiblissant les ondes sonores traversant le rideau. Le rideau acoustique présente de fait grammage bien trop élevé. Ainsi, à cause de son poids important, ce rideau acoustique nécessite bien souvent pour son installation des systèmes de rails couteux et difficiles à mettre en oeuvre. [0005] L'invention vise ainsi un rideau antibruit composite présentant un indice d'affaiblissement pondéré Rw supérieur à 7 décibels qui n'est pas uniquement conditionné par le poids du rideau. [0006] L'invention vise en outre un rideau antibruit composite pour lequel le poids a été réduit sans pour autant diminuer ses qualités d'isolation phonique. [0007] À cet effet, le rideau antibruit composite comprend une pluralité de couches assemblées entre-elles, parmi lesquelles au moins : 2 - une première couche d'absorption présentant une masse surfacique au moins égale à trois cents grammes par mètres carrés et ainsi adaptée pour absorber des ondes sonores, - une couche d'amortissement comprenant du gaz tel que de l'air, contiguë à 5 la première couche d'absorption et adaptée pour amortir les ondes sonores, - une première couche réflective basse fréquence adaptée pour réfléchir les ondes sonores dont la fréquence est inférieure à trois cents hertz, et - une première couche réflective haute fréquence adaptée pour réfléchir les ondes sonores dont la fréquence est supérieure ou égale à trois cents hertz. 10 [0008] Le rideau anti-bruit de l'invention peut également comporter les caractéristiques optionnelles suivantes considérées isolément ou selon toutes les combinaisons techniques possibles : - La première couche d'absorption et les premières couches réflectives respectivement basse fréquence et haute fréquence sont en matériau textile souple. 15 - La couche d'amortissement est en matériau textile souple. - La première couche d'absorption, la couche d'amortissement et les premières couches réflectives respectivement basse fréquence et haute fréquence sont en matériau textile souple. - Le rideau comprend une seconde couche d'absorption contiguë à la couche 20 d'amortissement et située du côté opposé à la première couche d'absorption, la succession de ces trois couches formant ainsi un ensemble masse-ressort-masse adapté pour affaiblir les ondes sonores. - La première couche réflective basse fréquence est disposée d'un côté de l'ensemble masse-ressort-masse, et la première couche réflective haute fréquence 25 est disposée du côté opposé de l'ensemble masse-ressort-masse, les deux premières couches réflectives respectivement haute fréquence et basse fréquence étant contiguës respectivement des première et seconde couches d'absorption. - Le rideau comprend des secondes couches réflectives respectivement haute fréquence et basse fréquence, les couches du dispositif étant disposées 3 successivement selon l'ordre suivant : seconde couche réflective basse fréquence, première couche réflective haute fréquence, ensemble masse-ressort-masse, seconde couche réflective haute fréquence et première couche réflective basse fréquence. 5 - Chaque couche réflective haute fréquence est imperméabilisée avec un enduit polymère, par exemple du type polychlorure de vinyle, déposé sur l'une des faces de la couche réflective haute fréquence considérée. - Le matériau formant chaque couche d'absorption est un textile molletonné du type coton molletonné. 10 - La couche d'amortissement est formée d'un matériau poreux du type ouate de coton. - Le matériau formant chaque couche réflective basse fréquence est un tissu armuré du type satin. - Le matériau formant chaque couche réflective haute fréquence est un tissu 15 en fibres synthétique du type polyester. - La masse surfacique du rideau est comprise entre 1,5 et 2 kilogrammes par mètres carrés. - Les couches sont cousues entre-elles au niveau de leurs bords périphériques. [0009] D'autres caractéristiques et avantages de l'invention ressortiront clairement 20 de la description qui en est donnée ci-dessous, à titre indicatif et nullement limitatif, en référence aux figures annexées parmi lesquelles : - la figure 1 représente une vue en coupe du rideau antibruit composite selon un premier mode de réalisation de l'invention ; - la figure 2 représente une vue en coupe du rideau antibruit composite selon un 25 deuxième mode de réalisation de l'invention ; - la figure 3 représente une vue en coupe du rideau antibruit composite selon un troisième mode de réalisation de l'invention ; - la figure 4 représente respectivement une courbe du niveau d'une onde sonore avant de traverser le rideau de la figure 3 et une courbe selon la norme ISO 16283- 4 1 de l'indice d'affaiblissement acoustique de ce rideau en fonction de la fréquence de cette onde sonore ; - les figures 5a et 5b représentent des vues en coupe illustrant l'assemblage des couches entre-elles du rideau antibruit de la figure 1 au niveau respectivement du 5 bord supérieur et de l'un des bords latéraux du rideau. [0010] II est tout d'abord précisé que sur les figures, les mêmes références désignent les mêmes éléments quelle que soit la figure sur laquelle elles apparaissent et quelle que soit la forme de représentation de ces éléments. De même, si des éléments ne sont pas spécifiquement référencés sur l'une des figures, 10 leurs références peuvent être aisément retrouvées en se reportant à une autre figure. [0011] II est également précisé que les figures représentent essentiellement trois modes de réalisation de l'objet de l'invention mais qu'il peut exister d'autres modes de réalisation qui répondent à la définition de l'invention 15 [0012] II existe des rideaux antibruit composites, généralement connus sous des dénominations telles que « rideau phonique » ou « rideau acoustique », très utilisés par les particuliers et les professionnels notamment pour isoler des pièces telles que les chambres à coucher ou les bureaux. Comme précisé précédemment, c'est la succession de couches lourdes assemblées entre-elles qui permet d'absorber une 20 partie des ondes sonore par l'effet de masse des couches composant le rideau. Généralement, le matériau formant chaque couche d'un tel rideau « phonique ou acoustique » est un tissu molletonné en fibres naturelles ou synthétiques, ladite couche présentant une masse surfacique supérieure à 300 g/m2. [0013] L'inventeur a développé un rideau antibruit composite la - lc dont les 25 propriétés d'isolation phonique ne reposent pas uniquement sur l'effet de masse du rideau la - lc, ce qui permet notamment et avantageusement de considérablement réduire le poids de ce dernier sans compromettre l'indice d'affaiblissement acoustique pondéré Rw. [0014] A cet effet, le rideau antibruit la - lc de l'invention comprend une 30 succession de couches, assemblées entres-elles par exemple par des coutures 10, 5 11, 13 (figures 5a et 5b) comme cela sera précisé ultérieurement, et dont les propriétés acoustiques sont différentes et complémentaires. [0015] On précise dans un premier temps que les ondes sonores évoquées dans la présente description, et se propageant dans n'importe quel milieu matériel (solide, 5 liquide ou gazeux), sont caractérisées par des fréquences audibles à l'oreille humaine, c'est-à-dire des fréquences comprises entre 20 hertz et 20 000 hertz. Dans la suite de la description, on qualifiera les ondes sonores dont la fréquence est inférieure à 300 hertz d'ondes sonores basse fréquence, tandis que les ondes sonores dont la fréquence est au moins égale à 300 hertz seront qualifiées d'ondes 10 sonores haute fréquence. [0016] Selon l'invention, le rideau antibruit la - lc comprend au moins quatre couches différentes 2a, 3, 4a, 5a, à savoir une première couche d'absorption 2a, une couche d'amortissement 3, une première couche réflective basse fréquence 4a et une première couche réflective haute fréquence 5a, dont les caractéristiques 15 techniques et les propriétés acoustiques vont être décrites ci-dessous. [0017] La première couche d'absorption 2a est formée dans un matériau lourd, dont le grammage est supérieur à 300 g/m2, idéalement compris entre 350 g/m2 et 500 g/m2. Préférentiellement, le matériau lourd est un textile souple molletonné, par exemple du coton gratté. La première couche d'absorption 2a présente une 20 épaisseur comprise entre 1 et 2 millimètres, préférentiellement de l'ordre de 1 millimètre. [0018] Par sa masse importante, la première couche d'absorption 2a absorbe une partie de l'énergie émise par les ondes sonores se propageant vers ladite couche 2a, ce qui permet de diminuer l'amplitude des ondes sonores traversant cette 25 première couche d'absorption 2a et ce, quelle que soit leur fréquence. [0019] La couche d'amortissement 3 est contiguë à la première couche d'absorption 2a et comprend du gaz, préférentiellement un gaz inerte tel que l'air. Cette couche d'amortissement 3 est formée d'un matériau textile souple et léger dont le grammage est compris entre 100 g/m2 et 150 g/m2, et est préférentiellement de l'ordre de 120 g/m2. En outre, ce matériau est particulièrement poreux, de sorte que le gaz est uniformément distribué dans la couche d'amortissement 3. Ladite couche 6 d'amortissement 3 présente une épaisseur comprise entre dix et quinze millimètres, préférentiellement de l'ordre de douze millimètres. De préférence, le matériau utilisé pour réaliser la couche d'amortissement 3 est de la laine minérale ou de la ouate, par exemple du coton ouaté. 5 [0020] Le gaz contenu dans la ouate formant la couche d'amortissement 3 agit comme un ressort sur les ondes sonores se propageant dans cette couche 3. Il en résulte un amortissement des ondes sonores quelle que soit leur fréquence, diminuant ainsi l'amplitude des ondes sonores traversant la couche d'amortissement 3. Il est bien entendu que c'est le gaz contenu dans le matériau de la couche 10 d'amortissement 3 qui permet d'amortir les ondes sonores. Une telle couche 3 formée uniquement de gaz présenterait ainsi les mêmes qualités d'amortissement des ondes sonores. [0021] La première couche d'absorption 2a et la couche d'amortissement 3 étant contiguës, elles participent toutes les deux à diminuer l'amplitude des ondes sonores 15 les traversant successivement, quelle que soit la fréquence des ondes sonores. [0022] La première couche réflective basse fréquence 4a est formée d'un matériau adapté pour réfléchir les ondes sonores basse fréquence, c'est-à-dire dont la fréquence est inférieure à 300 hertz. En d'autres termes, la majorité des ondes sonores ayant traversé cette première couche réflective 4a a une fréquence au 20 moins égale à 300 hertz. Le matériau formant cette couche 4a est un textile souple, généralement un tissu armuré comme le satin ou un tissu à mailles serrées comme le velours. Ce tissu, qu'il soit armuré ou à mailles serrées, peut-être en fibres naturelles ou synthétiques, et est préférentiellement en polyester. Il présente en outre l'avantage d'être opacifiant. 25 [0023] La première couche réflective basse fréquence 4a présente un grammage compris entre 150 g/m2 et 350 g/m2, et est préférentiellement de l'ordre de 250 g/m2. L'épaisseur de cette couche est comprise entre 0,5 et 1,5 millimètres, et est préférentiellement de l'ordre du millimètre. [0024] Enfin, la première couche réflective haute fréquence 5a est formée d'un 30 matériau adapté pour réfléchir les ondes sonores haute fréquence, c'est-à-dire dont la fréquence est au moins égale à 300 hertz. En d'autres termes, la majorité des 7 ondes sonores ayant traversé cette première couche réflective 5a a une fréquence inférieure à 300 hertz. Le matériau formant cette couche 5a est un tissu souple et étanche en fibres synthétiques, comme le polyester ou le polychlorure de vinyle. Les propriétés d'étanchéité de la première couche haute fréquence 5a lui permettent 5 ainsi de réfléchir les ondes hautes fréquence. [0025] La première couche réflective haute fréquence 5a présente un grammage de l'ordre de 150 g/m2, et son épaisseur est comprise entre 0,2 et 0,5 millimètres, préférentiellement de l'ordre de 0,3 millimètres. [0026] Au final, les ondes sonores percutant le rideau antibruit de l'invention sont : 10 - Réfléchies en partie par les premières couches réflectives respectivement basse fréquence 4a et haute fréquence 5a, ce qui a pour effet de filtrer en fréquence les ondes sonores, - Affaiblies en amplitude par la première couche d'absorption 2a et la couche amortissante 3. 15 [0027] II en résulte que les ondes sonores résiduelles ayant traversée le rideau 1a - 1 c sont affaiblies, le rideau antibruit la - lc présentant typiquement un indice d'affaiblissement pondéré Rw au moins égal à 8 décibels. [0028] En référence à la figure 1, le rideau antibruit la de l'invention dans le premier mode de réalisation comprend quatre couches successivement assemblées entre- 20 elles selon l'ordre suivant : première couche réflective haute fréquence 5a, première couche d'absorption 2a, couche d'amortissement 3, et première couche réflective basse fréquence 4a. [0029] La première couche d'absorption 2a est formée de coton molletonné gratté sur les deux faces, et présente une épaisseur d'environ 1 millimètre et un grammage 25 compris entre 350 g/m2 et 500 g/m2, conformément à la description ci-dessus. [0030] La couche d'amortissement 3 est formée d'ouate de coton et présente une épaisseur d'environ 12 millimètres et un grammage d'environ 120 g/m2, conformément à la description ci-dessus. [0031] La première couche réflective haute fréquence 5a est formée d'un tissu 30 polyester imperméabilisé par un enduit de polychlorure de vinyle et présente une 8 épaisseur d'environ 0,3 millimètres et un grammage d'environ 135 g/m2, conformément à la description ci-dessus. On utilisera dans la suite de la description le terme PES enduit pour définir ce tissu. [0032] La première couche réflective basse fréquence 4a est formée de satin de 5 polyester opacifiant et présente une épaisseur d'environ 1 millimètre et un grammage d'environ 260 g/m2, conformément à la description ci-dessus. [0033] Le satin étant d'un aspect visuel et d'un toucher plus agréable que le PES enduit, la première couche réflective basse fréquence 4a est la couche externe visible. La première couche réflective haute fréquence 5a est donc située en vis-à- 10 vis de la porte ou de la fenêtre et est la couche qui reçoit en premier les ondes sonores incidentes. [0034] Ainsi, les ondes sonores percutant le rideau la sont d'abord filtrées par la première couche réflective haute fréquence 5a de sorte qu'une portion significative des ondes sonore de fréquence supérieure ou égale à 300 Hz soient réfléchies. Les 15 ondes sonores transmises dans le rideau la sont alors affaiblies en amplitude par la première couche d'absorption 2a puis par la couche d'amortissement 3. Enfin, une portion significative des ondes sonores résiduelles dont la fréquence est inférieure à 300 Hz sont réfléchies dans le rideau la contre la première couche réflective basse fréquence 4a. 20 [0035] Le rideau la présente ainsi un grammage de 0,875 g/m2 et un indice d'affaiblissement pondéré Rw de 8 décibels. Ce rideau la constitue ainsi une solution procurant une isolation phonique satisfaisante pour un poids bien inférieur aux rideaux acoustiques connus. En outre, ce premier mode de réalisation du rideau antibruit est le plus léger de tous. 25 [0036] En référence aux figures 5a et 5b, l'assemblage des couches du rideau la est réalisé au niveau des bords supérieur 8 et latéraux 9 du rideau la. Dans la suite de la description, on nommera bord supérieur 8 le bord du rideau la destiné à être accroché, et bord inférieur le bord du rideau destiné à être au ras du sol, voire au contact du sol de la pièce. 30 [0037] Comme représenté sur la figure 5a, la couche en satin 4a étant plus longue que les autres couches du rideau 1a, elle est rabattue sur la couche en PES enduit 9 5a au niveau du bord supérieur 8 pour former un second ourlet enfermant la première couche d'absorption 2a et la couche d'amortissement 3. En outre, une ruflette 12 est disposée transversalement sur la couche en PES enduit 5a, au voisinage du bord supérieur 8 du rideau la pour former un moyen d'accrochage 5 dudit rideau la au mur. [0038] Les quatre couches 2a, 3, 4a, 5a et la ruf lette 12 sont alors assemblées par des deuxième couture transversale lla et 11b, la couture 11a étant située à une distance d'environ 7 à 10 centimètres du bord supérieur 8. [0039] Pour terminer l'assemblage des couches du rideau au niveau des bords 10 latéraux 9 et en référence à la figure 5c, les deux couches respectivement en satin 4a et en PES enduit 5a, qui sont plus larges que la première couche d'absorption 2a et la couche d'amortissement 3, sont rabattues à l'intérieur du rideau la entre la première couche d'absorption 2a et la couche d'amortissement 3. Les couches sont alors assemblées entre-elles au voisinage de chaque bord latéral 9 par une couture 15 longitudinale 13 située à environ 1,5 centimètre du bord latéral considéré 9. [0040] Enfin, les couches 2a, 3, 4a, 5a du rideau la ne sont pas assemblées au niveau de son bord inférieur. Cela permet à l'air de circuler entre les couches 2a, 3, 4a, 5a pour empêcher la dégradation du rideau 1 a, principalement à cause de l'humidité de l'air ambiant. 20 [0041] Optionnellement, comme représenté sur la figure 5b, au moins une bande de velcro 14 est disposée contre la couche de tissus en PES enduit 5a et assemblée au rideau au moyen de la couture longitudinale 13. Ces bandes velcro 14 sont adaptées pour interagir avec des bandes complémentaires solidarisées au mur, et permettent de plaquer le rideau la contre le mur pour améliorer encore l'isolation 25 phonique. Il est bien entendu que tout moyen connu de liaison des bords latéraux 9 du rideau la au mur peut être utilisé. [0042] En référence à la figure 2, le rideau antibruit 1 b de l'invention dans le deuxième mode de réalisation comprend cinq couches successivement assemblées entre-elles selon l'ordre suivant : première couche réflective haute fréquence 5a, 30 première couche d'absorption 2a, couche d'amortissement 3, seconde couche d'absorption 2b et première couche réflective basse fréquence 4a. 10 [0043] Les première et seconde couches d'absorption 2a, 2b sont formées de coton molletonné gratté sur les deux faces et présentent chacune une épaisseur d'environ 1 millimètre et un grammage compris entre 350 g/m2 et 500 g/m2, conformément à la description ci-dessus. 5 [0044] La couche d'amortissement 3 et les premières couches réflectives respectivement basse et haute fréquence 4a, 5a sont telles que décrites ci-dessus en référence à la figure 1. [0045] La succession dans cet ordre de la première couche d'absorption 2a, de la couche d'amortissement 3 et de la seconde couche d'absorption 2b forme un 10 ensemble masse-ressort-masse qui procure des capacités d'absorption et d'amortissement des ondes sonores supérieures à celles procurées par un ensemble constitué simplement d'une succession de couches lourdes. [0046] Enfin, l'assemblage des couches du rideau lb est réalisé de la même façon que pour le rideau la. On précise néanmoins que les deux couches respectivement 15 en satin 4a et en PES enduit 5a sont rabattues à l'intérieur du rideau lb entre la première couche d'absorption 2a et la couche d'amortissement 3. [0047] Ainsi, les ondes sonores percutant le rideau lb sont d'abord filtrées par la première couche réflective haute fréquence 5a de sorte qu'une portion significative des ondes sonore de fréquence supérieure ou égale à 300 Hz soient réfléchies. Les 20 ondes sonores transmises dans le rideau la sont alors affaiblies en amplitude par l'ensemble masse-ressort-masse formé par la première couche d'absorption 2a, la couche d'amortissement 3 puis par la seconde couche d'amortissement 2b. Enfin, une portion significative des ondes sonores résiduelles dont la fréquence est inférieure à 300 Hz sont réfléchies dans le rideau la contre la première couche 25 réflective basse fréquence 4a. [0048] Le rideau 1 b présente ainsi un grammage de 1,235 g/m2 et un indice d'affaiblissement pondéré Rw de 12 décibels. Ce rideau lb constitue ainsi une solution procurant une isolation phonique satisfaisante pour un poids inférieur aux rideaux acoustiques connus. En outre, bien que plus lourd que le rideau la du 30 premier mode de réalisation (mais restant néanmoins plus léger que les rideaux de l'art antérieur), il procure un indice d'affaiblissement pondéré Rw supérieur. 11 [0049] En référence à la figure 3, le rideau antibruit 1 c de l'invention dans le troisième mode de réalisation comprend deux couches 4b, 5b de plus que le rideau lb selon le deuxième mode de réalisation. Ces deux couches supplémentaires sont des secondes couches réflectives respectivement basse fréquence 4b et haute 5 fréquence 5b, identiques aux premières couches réflectives respectivement basse fréquence 4a et haute fréquence 5a. [0050] Ces sept couches du rideau 1c sont successivement assemblées entre-elles selon l'ordre suivant : seconde couche réflective basse fréquence 4b, première couche réflective haute fréquence 5a, première couche d'absorption 2a, couche 10 d'amortissement 3, seconde couche d'absorption 2b, seconde couche réflective haute fréquence 5b et première couche réflective basse fréquence 4a. [0051] Les première et seconde couches d'absorption 2a, 2b ainsi que la couche d'amortissement 3, formant l'ensemble masse-ressort-masse du rideau 1c, sont telles que décrites ci-dessus en référence à la figure 2. Les première et seconde 15 couches réflectives basse fréquence 4a, 4b, ainsi que les première et seconde couches réflectives haute fréquence 5a, 5b, sont également telles que décrites ci-dessus en référence à la figure 2. [0052] Enfin, l'assemblage des couches du rideau 1 c est réalisé de la même façon que pour le rideau la et le rideau lb. On précise néanmoins que les deux couches 20 en satin 4a et 4b sont rabattues à l'intérieur du rideau 1 b au niveau des bords latéraux 9 entre la première couche d'absorption 2a et la couche d'amortissement 3. En outre, l'une des deux couches en satin 4a ou 4b est rabattue sur l'autre couche en satin 4a ou 4b pour former l'ourlet au niveau du bord supérieur 8. [0053] Ainsi, les ondes sonores percutant le rideau lc sont d'abord filtrées par la 25 seconde couche réflective basse fréquence 4b de sorte qu'une portion significative des ondes sonore de fréquence inférieure à 300 Hz soient réfléchies, puis une portion significative des ondes sonores transmises dans cette couche 5a et dont la fréquence est supérieure ou égale à 300 Hz se réfléchissent sur la première couche haute fréquence 5a. Les ondes sonores résiduelles transmises dans le rideau 1 c 30 sont alors affaiblies en amplitude par l'ensemble masse-ressort-masse formé par la première couche d'absorption 2a, la couche d'amortissement 3 puis par la seconde 12 couche d'amortissement 2b. Ensuite, une portion significative des ondes sonores résiduelles ayant traversé l'ensemble masse-ressort-masse et dont la fréquence est supérieure ou égale à 300 Hz se réfléchissent dans le rideau lc contre la seconde couche haute fréquence 5b. Enfin, une portion significative des ondes sonores ayant 5 traversé cette couche 5b et dont la fréquence est inférieure à 300 Hz, se réfléchissent dans le rideau lc contre la première couche basse fréquence 4a. [0054] Le rideau 1c présente ainsi un grammage de 1,63 g/m2 et un indice d'affaiblissement pondéré Rw de 12 décibels. Ce rideau 1c constitue ainsi une solution procurant une isolation phonique satisfaisante pour un poids inférieur aux 10 rideaux acoustiques connus. [0055] En référence à la figure 4, la courbe 15 représente le niveau sonore des ondes n'ayant pas encore traversé le rideau 1c en fonction de leur fréquence d'émission, et la courbe 16 représente l'indice d'affaiblissement acoustique R du rideau 1c en fonction de la fréquence d'émission des ondes sonores. Il est bien 15 connu que l'indice d'affaiblissement acoustique R du rideau 1c (et de manière générale de tout matériau) dépend de la fréquence d'émission des ondes sonores, l'indice d'affaiblissement R étant d'autant plus grand que la fréquence d'émission des ondes sonores est élevée. [0056] A partir de cette courbe 16 d'indice d'affaiblissement R dépendant de la 20 fréquence, l'indice d'affaiblissement pondéré Rw est calculé conformément à la norme ISO 16283-1, cet indice pondéré Rw étant indépendant de la fréquence des ondes sonores. Comme précisé dans la description ci-dessus, l'indice d'affaiblissement pondéré Rw du rideau lc est de 12 décibels. [0057] Un tableau résumant les résultats d'un test normalisé d'affaiblissement 25 acoustique réalisé pour neuf rideaux acoustiques différents est présenté ci-dessous. Les rideaux la - lc des tests VII à IX représentent les trois modes de réalisation de l'invention qui ont été décrits précédemment. 13 N° Invention ou Rideau Grammage Rw en dB non en g/m2 I Non-invention M-O-M 0,840 3 Il Non-invention S-M-O-M-S 1,36 3 III Non-invention PES-M-O-M-PES 1,10 2 IV Non-invention S-M-PVC-M-PVC-M-V 2,37 5 V Invention V-PVC-M-0-M-0-M-PVC- 3,03 10 V VI Invention S-PVC-M-O-M-PVC-S 1,68 10 VII Invention S-M-O-PES 0,875 8 VIII Invention S-M-O-M-PES 1,235 12 IX Invention S-PES-M-O-M-PES-S 1,63 12 Tableau 1 : tests normalisés d'affaiblissement acoustique [0058] Les légendes utilisées dans le tableau correspondent aux matériaux suivants : - M pour molleton, formant la première couche d'absorption 2a et 5 éventuellement des deuxième 2b et troisième couches d'absorption pour les rideaux I à VI, VIII et IX. - 0 pour ouate, formant la couche d'amortissement 3. - La succession des matériaux M-O-M forme l'ensemble masse-ressort-masse qui affaiblit les ondes sonores le traversant. 10 - S pour satin, formant la première couche réflective basse fréquence 4a et éventuellement une deuxième couche réflective basse fréquence 4b pour les rideaux II, IV et VI à IX. - V pour velours, formant la première couche réflective basse fréquence et éventuellement une deuxième couche réflective basse fréquence pour les 15 rideaux IV et V. 14 - PVC pour tissu de polychlorure de vinyle, formant la première couche réflective haute fréquence et éventuellement une deuxième couche réflective haute fréquence pour les rideaux IV à VI. - PES pour tissu de polyester enduit sur l'une de ses faces d'un revêtement en 5 polychlorure de vinyle, formant la première couche réflective haute fréquence 5a et éventuellement une deuxième couche réflective haute fréquence 5b pour les rideaux III et VII à IX. Le tissu PES enduit possède la particularité d'être plus étanche que le tissu PVC. [0059] Ce tableau nous montre clairement que l'association de certains tissus, 10 judicieusement choisis pour leurs propriétés acoustiques, offre des indices d'affaiblissement pondérés Rw optimisés pour le rideau la - lc de l'invention. [0060] En particulier, les tests démontrent clairement la nécessité d'incorporer les premières couches réflectives respectivement basse fréquence 4a et haute fréquence 5a. En effet, le test I sur un rideau qui ne comprend pas de couche 15 réflective, et les tests II et III sur des rideaux qui comprennent chacun deux couches réflectives de même nature (basse fréquence pour le rideau II, haute fréquence pour le rideau III), ne sont pas en mesure de filtrer l'ensemble du spectre de fréquences audibles, ce qui conduit in fine à de mauvais indices d'affaiblissement pondérés Rw. [0061] Le test IV démontre en outre clairement la nécessité d'incorporer dans le 20 rideau associé une couche d'amortissement 3 contiguë à la première couche d'absorption 2a, la combinaison de ces deux couches 2a et 3 améliorant substantiellement l'affaiblissement des ondes sonores traversant le rideau. [0062] De plus, une comparaison des tests VII et VIII démontre que l'ajout d'une seconde couche d'absorption 2b de molleton au rideau 1 a, lb améliorent l'indice 25 d'affaiblissement pondéré Rw dudit rideau lb testé en VIII. La raison est que la succession de la première couche d'absorption 2a, de la couche d'amortissement 3 et de la deuxième couche d'absorption 2b dans cette ordre forme l'ensemble masseressort-masse qui procure des capacités d'absorption et d'amortissement des ondes sonores supérieures à celles procurées par un ensemble constitué simplement 30 d'une succession de couches lourdes. 15 [0063] En outre, une comparaison entre les tests VI et IX montre que le PES enduit est plus efficace que le PVC, car le tissu PES enduit d'un revêtement en polychlorure de vinyle est plus imperméable que le tissu PVC. Cette meilleure imperméabilité est due à une meilleure ténacité du PES enduit, c'est-à-dire une plus grande élasticité 5 du tissage. Par conséquent, le PES enduit réfléchit mieux les ondes sonores haute fréquence. [0064] De plus, une comparaison entre les tests V et VI montre que le satin est plus efficace que le velours pour réfléchir les ondes sonores basse fréquence, car le satin est moins poreux que le velours. En outre, cette comparaison montre que l'indice 10 d'affaiblissement pondéré Rw est le même alors qu'il y a une réduction importante du grammage du rideau objet du test VI. [0065] Enfin, une comparaison entre les tests V et IX montre à la fois une amélioration de l'indice d'affaiblissement Rw et une nette diminution du grammage, et donc du poids, du rideau objet du test IX. Cela démontre clairement que 15 l'augmentation de l'indice d'affaiblissement acoustique Rw du rideau de l'invention, et donc l'amélioration des propriétés d'isolation phonique de ce rideau, est indépendante du grammage, et donc du poids du rideau de l'invention. [0066] Le rideau antibruit la - lc de l'invention offre donc une solution d'isolation phonique pratique et efficace. En effet, grâce aux propriétés acoustiques 20 complémentaires des couches qui le compose, l'affaiblissement des ondes sonores traversant le rideau la - lc ne repose pas uniquement sur l'effet de masse, mais sur la réflexion des ondes sonores et sur l'effet masse-ressort-masse qui procurent un taux d'affaiblissement pondéré Rw supérieur ou égal à 8 dB, et même supérieur à 10 dB pour les rideau lb et lc. En outre, puisque le grammage et l'épaisseur des 25 couches réflectives 4a, 4b, 5a, 5b est particulièrement faible, il est beaucoup plus simple de limiter le poids du rideau la - lc de l'invention, ce qui facilite son installation. Enfin, le rideau antibruit la - lc dispose de propriétés d'isolation thermiques intéressantes, ce qui constitue un autre avantage de l'invention. REVENDICATIONS1. Rideau antibruit composite (la - 1c) caractérisé en ce qu'il comprend une pluralité de couches assemblées entre-elles, parmi lesquelles au moins : - une première couche d'absorption (2a) présentant une masse surfacique au moins égale à trois cents grammes par mètres carrés et ainsi adaptée pour absorber des ondes sonores, - une couche d'amortissement (3) comprenant du gaz tel que de l'air, contiguë à la première couche d'absorption (2a) et adaptée pour amortir les ondes sonores, - une première couche réflective basse fréquence (4a) adaptée pour réfléchir les ondes sonores dont la fréquence est inférieure à trois cents hertz, et - une première couche réflective haute fréquence (5a) adaptée pour réfléchir les ondes sonores dont la fréquence est supérieure ou égale à trois cents hertz. 2. Rideau antibruit (la - 1c) selon la revendication précédente, caractérisé en ce que la première couche d'absorption (2a), la couche d'amortissement (3) et les premières couches réflectives respectivement basse fréquence (4a) et haute fréquence (5a) sont en matériau textile souple. 3. Rideau antibruit (1 b, 1c) selon l'une quelconque des revendications précédentes, caractérisé en ce qu'il comprend une seconde couche d'absorption (2b) contiguë à la couche d'amortissement (3) et située du côté opposé à la première couche d'absorption (2a), la succession de ces trois couches (2a, 3, 2b) formant ainsi un ensemble masse-ressort-masse adapté pour affaiblir les ondes sonores. 4. Rideau antibruit (1 b, 1c) selon la revendication précédente, caractérisé en ce que la première couche réflective basse fréquence (4a) est disposée d'un côté 17 de l'ensemble masse-ressort-masse (2a, 3, 2b), et en ce que la première couche réflective haute fréquence (5a) est disposée du côté opposé de l'ensemble masseressort-masse (2a, 3, 2b), les deux premières couches réflectives respectivement haute fréquence (5a) et basse fréquence (4a) étant contiguës respectivement des 5 première (2a) et seconde (2b) couches d'absorption (2b). 5. Rideau antibruit (1c) selon la revendication 4, caractérisé en ce qu'il comprend des secondes couches réflectives respectivement haute fréquence (5b) et basse fréquence (4a), les couches du dispositif étant disposées successivement 10 selon l'ordre suivant : seconde couche réflective basse fréquence (4b), première couche réflective haute fréquence (5a), ensemble masse-ressort-masse (2a, 3, 2b), seconde couche réflective haute fréquence (5b) et première couche réflective basse fréquence (4a). 15 6. Rideau antibruit (1 a - 1c) selon l'une quelconque des revendications précédentes, caractérisé en ce que chaque couche réflective haute fréquence (5a, 5b) est imperméabilisée avec un enduit polymère, par exemple du type polychlorure de vinyle, déposé sur l'une des faces de la couche réflective haute fréquence considérée (5a, 5b). 20 7. Rideau antibruit (1 a - 1c) selon l'une quelconque des revendications précédentes, caractérisé en ce que le matériau formant chaque couche d'absorption (2a, 2b) est un textile molletonné du type coton molletonné et en ce que la couche d'amortissement (3) est formée d'un matériau poreux du type ouate de coton. 25 8. Rideau antibruit (1 a - 1c) selon l'une quelconque des revendications précédentes, caractérisé en ce que le matériau formant chaque couche réflective basse fréquence (4a, 4b) est un tissu armuré du type satin. 30 9. Rideau antibruit (1 a - 1c) selon l'une quelconque des revendications précédentes, caractérisé en ce que le matériau formant chaque couche réflective haute fréquence (5a, 5b) est un tissu en fibres synthétique du type polyester. 18 10. Rideau antibruit (1 a - 1c) selon l'une quelconque des revendications précédentes, caractérisé en ce que sa masse surfacique est comprise entre 1,5 et 2 kilogrammes par mètres carrés.